(57)【要約】【課題】本発明によれば、長尺フィルムから枚葉の偏光解消フィルムを切り出す際に、無駄を少なくし、生産性を高くすることができ、偏光サングラスを掛けて画像を見た場合であってもブラックアウトや虹斑が生じず、デジタルサイネージとして汎用の画像表示装置を用いて後付で貼り合わせることができ経済的に優れた配向フィルム、これを用いた画像表示装置、配向フィルムの切り出し方法を提供することができる。また、さらに好ましい実施形態においては、貼り合わせ時やその後のトラブルも少ない配向フィルム、画像表示装置、配向フィルムの切り出し方法を提供することができる。【解決手段】画像表示装置の視認側に配置し、画像表示装置から出射される直線偏光を楕円偏光に変換するための長方形の配向フィルムであって、前記配向フィルムは、面内レタデーションが３０００〜３００００ｎｍであり、前記配向フィルムの長辺と、遅相軸または進相軸との角度が５度を超え、３０度未満である、配向フィルム。【選択図】なし【特許請求の範囲】
【請求項１】
画像表示装置の視認側に配置し、画像表示装置から出射される直線偏光を楕円偏光に変換するための長方形の配向フィルムであって、
前記配向フィルムは、面内レタデーションが３０００〜３００００ｎｍであり、
前記配向フィルムの長辺と、遅相軸または進相軸とのなす角度が５度を超え、３０度未満である、配向フィルム。
【請求項２】
前記配向フィルムの長辺と、遅相軸とのなす角度が５度を超え、３０度未満である、請求項１に記載の配向フィルム。
【請求項３】
視認側偏光板の視認側に配向フィルムを有する画像表示装置であって、
前記配向フィルムは、面内レタデーションが３０００〜３００００ｎｍであり、
前記偏光板の吸収軸と、配向フィルムの遅相軸または進相軸とのなす角度が５度を超え、３０度未満である、画像表示装置。
【請求項４】
前記偏光板が長方形であり、前記偏光板の吸収軸が、その長辺と平行である、請求項３に記載の画像表示装置。
【請求項５】
前記偏光板の吸収軸と前記配向フィルムの遅相軸とのなす角度が５度を超え、３０度未満である、請求項３または４に記載の画像表示装置。
【請求項６】
画像表示部分が長方形であり、画像表示部分の長辺が鉛直方向になるように画像表示装置が設置される、請求項３〜５のいずれかに記載の画像表示装置。
【請求項７】
長手方向に、または、長手方向と垂直方向に、遅相軸を有する長尺の配向フィルムから、長方形の枚葉の配向フィルムを切り出す際に、長方形の長辺と遅相軸とのなす角が５度を超え、３０度未満であるように切り出すことを特徴とする、枚葉の配向フィルムの切り出し方法。
【発明の詳細な説明】
【技術分野】
【０００１】
本発明は、画像表示装置の視認側に配置することによって、画像表示装置から出射される直線偏光を楕円偏光に変換して偏光を解消する配向フィルム（偏光解消フィルム）、この配向フィルムを備えた画像表示装置、およびこの配向フィルムを長尺フィルムから切り出す方法に関する。更に詳しくは、偏光サングラスをかけた状態で画像を見てもブラックアウトや虹斑が生じない偏光解消フィルム、画像表示装置および偏光解消フィルムの切り出し方法に関する。
【背景技術】
【０００２】
従来、ＶＡやＩＰＳ方式の液晶表示装置では、視認側の偏光板の消光軸（吸収軸）を水平方向にすること、すなわち表示画面の長辺と視認側偏光板の消光軸が平行であることが一般的であった。偏光サングラスをかけた状態でこの画面を見た場合、一般家庭のテレビなどに見られるような表示部分の長辺を水平方向に設置した場合は、視認側偏光板の消光軸と偏光サングラスの消光軸が一致するため、ブラックアウトと言われる画面が見えなくなる現象は起こらなかった。しかし、近年、屋外でデジタルサイネージ用途のような表示装置が用いられることも多くなり、デジタルサイネージ用途では表示部分の長辺を鉛直方向にすることが一般的であるため、このブラックアウト現象により、偏光サングラスを掛けた人は表示内容が見えないといった問題があった。
【０００３】
偏光板の視認側に偏光板の透過軸と配向フィルムの遅相軸または進相軸との角度を４５度となるように設置して偏光を解消することにより偏光サングラスを使用した場合にブラックアウトなく、虹斑を生じないようにするという技術が知られていた（例えば特許文献１参照）。しかし、高配向フィルムは通常フィルムを製膜する流れ方向（縦方向）または流れ方向と直交する方向（幅方向）に配向主軸を持つため、ロールフィルムから４５度の角度になるように配向フィルムを切り出す場合はより幅広のロールフィルムが必要になる上、４５度に切り出すために無駄になる部分も多かった。また、フィルムの製造では製膜後のミルロールから必要幅でスリットしでロールフィルムを製造するが、なるべくスリットでの無駄が無いように製膜幅を変更したりするため、このような幅の広いフィルムの製造は対応しきれない場合があった。特に屋外のデジタルサイネージは大型の画面であることが多く、この問題が大きかった。
【０００４】
また、偏光子の吸収軸と偏光子保護フィルムの進相軸方向の角度が５度以上４０度以下となるようにした偏光板を偏光子の吸収軸方向が水平方向となるように設置することで、ブラックアウトや虹斑がなく、明所でのコントラストに優れた表示装置が提案されている。（例えば特許文献２参照）。しかし、かかる従来技術は画像表示装置に必須の構成部材である偏光板を変える必要があるため画像表示装置自体が専用のものとなり、汎用性が低いものであった。
【先行技術文献】
【特許文献】
【０００５】
【特許文献１】特許４８８８８５３号公報
【特許文献２】特開２０１５−６８８４７号公報
【発明の概要】
【発明が解決しようとする課題】
【０００６】
本発明は、かかる従来技術の課題を背景になされたものである。すなわち、本発明の目的は、長尺フィルムから枚葉の偏光解消フィルムを切り出す際に、無駄を少なくし、生産性を高くすることができ、偏光サングラスを掛けて画像を見た場合であってもブラックアウトや虹斑が生じず、デジタルサイネージとして汎用の画像表示装置を用いて後付で貼り合わせることができる配向フィルム、これを用いた画像表示装置、さらには配向フィルムの切り出し方法を提供することにある。
さらに望ましくは、貼り合わせ時やその後のトラブルも少ない偏光解消用の配向フィルム、これを用いた画像表示装置、さらには配向フィルムの切り出し方法を提供することにある。
【課題を解決するための手段】
【０００７】
本発明者は、かかる目的を達成するために鋭意検討した結果、本発明の完成に至った。すなわち本発明は、以下の通りである。
項１．
画像表示装置の視認側に配置し、画像表示装置から出射される直線偏光を楕円偏光に変換するための長方形の配向フィルムであって、
前記配向フィルムは、面内レタデーションが３０００〜３００００ｎｍであり、
前記配向フィルムの長辺と、遅相軸または進相軸とのなす角度が５度を超え、３０度未満である、配向フィルム。
項２．
前記配向フィルムの長辺と、遅相軸とのなす角度が５度を超え、３０度未満である、項１に記載の配向フィルム。
項３．
視認側偏光板の視認側に配向フィルムを有する画像表示装置であって、
前記配向フィルムは、面内レタデーションが３０００〜３００００ｎｍであり、
前記偏光板の吸収軸と、配向フィルムの遅相軸または進相軸とのなす角度が５度を超え、３０度未満である、画像表示装置。
項４．
前記偏光板が長方形であり、前記偏光板の吸収軸が、その長辺と平行である、項３に記載の画像表示装置。
項５．
前記偏光板の吸収軸と前記配向フィルムの遅相軸とのなす角度が５度を超え、３０度未満である、項３または４に記載の画像表示装置。
項６．
画像表示部分が長方形であり、画像表示部分の長辺が鉛直方向になるように画像表示装置が設置される、項３〜５のいずれかに記載の画像表示装置。
項７．
長手方向に、または、長手方向と垂直方向に、遅相軸を有する長尺の配向フィルムから、長方形の枚葉の配向フィルムを切り出す際に、長方形の長辺と遅相軸とのなす角が５度を超え、３０度未満であるように切り出すことを特徴とする、枚葉の配向フィルムの切り出し方法。
【発明の効果】
【０００８】
本発明によれば、長尺フィルムから枚葉の偏光解消フィルムを切り出す際に、無駄を少なくし、生産性を高くすることができ、偏光サングラスを掛けて画像を見た場合であってもブラックアウトや虹斑が生じず、デジタルサイネージとして汎用の画像表示装置を用いて後付で貼り合わせることができ経済的に優れた配向フィルム、これを用いた画像表示装置、配向フィルムの切り出し方法を提供することができる。また、さらに好ましい実施形態においては、貼り合わせ時やその後のトラブルも少ない配向フィルム、画像表示装置、配向フィルムの切り出し方法を提供することができる。
【発明を実施するための形態】
【０００９】
（配向フィルム）
まず、本発明の配向フィルムを説明する。本発明の配向フィルムは、液晶表示装置や有機ＥＬ表示装置などの画像表示装置の視認側に配置する（例えば、貼り付ける等）ことによって、画像表示装置から出射される直線偏光を楕円偏光に変換するための、枚葉の長方形の配向フィルムである。
【００１０】
配向フィルムの素材としては、フィルムを形成しうる熱可塑性樹脂であれば特に制限はなく、例えば、ポリエステル、ポリカーボネート、ポリスチレン、ポリアミド、ポリ（メタ）アクリレートなどが挙げられ、なかでもポリエステルが好ましい。
【００１１】
ポリエステルとしては、ポリエチレンテレフタレート（ＰＥＴ）やポリエチレンナフタレート（ＰＥＮ）が好適な例として挙げられるが、他の共重合成分を含んでも構わない。これらの樹脂は透明性に優れるとともに、熱的、機械的特性にも優れており、延伸加工によって容易にレタデーションを制御することができる。特に、ポリエチレンテレフタレートは、固有複屈折が大きく、フィルムを延伸することで進相軸（遅相軸方向と垂直）方向の屈折率を低く抑えることができること、及びフィルムの厚みが薄くても比較的容易に大きなレタデーションが得られることから、最も好適な素材である。
【００１２】
配向フィルムの素材に加えて、無機粒子、耐熱性高分子粒子、アルカリ金属化合物、アルカリ土類金属化合物、リン化合物、帯電防止剤、紫外線吸収剤、耐光剤、難燃剤、熱安定剤、酸化防止剤、ゲル化防止剤、界面活性剤等の添加剤が加えられていても良い。また、高い透明性を奏するためには、ポリエステル基材フィルムに実質的に粒子を含有しないことも好ましい。「粒子を実質的に含有させない」とは、例えば無機粒子の場合、ケイ光Ｘ線分析で無機元素を定量した場合に、５０ｐｐｍ以下、好ましくは１０ｐｐｍ以下、特に好ましくは検出限界以下となる含有量を意味する。
【００１３】
配向フィルムの面内レタデーション（Ｒｅ）の下限は好ましくは３０００ｎｍであり、より好ましくは４０００ｎｍであり、さらに好ましくは４５００ｎｍであり、特に好ましくは５０００ｎｍである。上記未満であると配向フィルムを設けた画像表示装置を偏光サングラスを掛けて見た場合に虹斑が観察されることがある。
配向フィルムの面内レタデーションの上限は好ましくは３００００ｎｍであり、より好ましくは１５０００ｎｍであり、さらに好ましくは１２０００ｎｍであり、特に好ましくは１００００ｎｍである。上記を越えても、偏光解消の機能は同程度であるだけでなく、配向フィルムが厚くなり取り扱い性に劣ったり、画像表示装置が厚くなったりすることがある。
【００１４】
配向フィルムの面内レタデーションと厚さ方向レタデーションの比（Ｒｅ／Ｒｔｈ）は、好ましくは０．２００以上、より好ましくは０．５００以上、さらに好ましくは０．６００以上である。上記面内レタデーションと厚さ方向レタデーションの比（Ｒｅ／Ｒｔｈ）が大きいほど、複屈折の作用は等方性を増し、斜めから見た場合であっても虹状の色斑の発生が生じ難くなる。そして、完全な１軸性（１軸対称）フィルムでは上記面内レタデーションと厚さ方向レタデーションの比（Ｒｅ／Ｒｔｈ）は２．０となる。しかし、完全な１軸性（１軸対称）フィルムに近づくにつれ配向方向と直行する方向の機械的強度が低下する。
一方、配向フィルムの面内レタデーションと厚さ方向レタデーションの比（Ｒｅ／Ｒｔｈ）は、好ましくは１．５以下、より好ましくは１．２以下、さらに好ましくは１．０以下である。
【００１５】
配向フィルムは、｜ｎｙ−ｎｚ｜／｜ｎｙ−ｎｘ｜で表されるＮｚ係数が２．５以下であることが好ましい。Ｎｚ係数は次のようにして求めることができる。分子配向計（王子計測器株式会社製、ＭＯＡ−６００４型分子配向計）を用いてフィルムの配向軸方向を求め、配向軸方向とこれに直交する方向の二軸の屈折率（ｎｙ、ｎｘ、但しｎｙ＞ｎｘ）、及び厚さ方向の屈折率（ｎｚ）をアッベ屈折率計（アタゴ社製、ＮＡＲ−４Ｔ、測定波長５８９ｎｍ）によって求める。こうして求めたｎｘ、ｎｙ、ｎｚを、｜ｎｙ−ｎｚ｜／｜ｎｙ−ｎｘ｜で表される式に代入して、Ｎｚ係数を求めることができる。Ｎｚ係数はより好ましくは２．０以下、さらに好ましくは１．８以下である。Ｎｚ係数の下限値は、１．２が好ましい。また、フィルムの機械的強度を保つためには、Ｎｚ係数の下限値は１．３以上が好ましく、より好ましくは１．４以上、さらに好ましくは１．４５以上である。
【００１６】
配向フィルムは、（ｎｘ＋ｎｙ）／２−ｎｚで表される面配向度を特定値以下にすることが好ましい。ここで、ｎｘ、ｎｙ及びｎｚの値は、Ｎｚ係数と同様の方法で求められる。配向フィルムの面配向度は、０．０８以上が好ましく、さらに好ましくは０．１０以上である。配向フィルムの面配向度は、０．１３以下が好ましく、より好ましくは０．１２５以下、さらに好ましくは０．１２以下である。面配向度が０．１３を超えると、画像表示装置を斜め方向から観察した際に虹斑が生じることがある。面配向度が０．０８未満では、フィルム厚みが変動し、レタデーションの値がフィルム面内で不均一となる場合がある。  
【００１７】
配向フィルムの遅相軸方向の破断強度は２００Ｍｐａ以上であることが好ましく、さらに好ましくは２５０ＭＰａ以上である。遅相軸方向の破断強度は５００ＭＰａ以下が好ましく、さらに好ましくは４００ＭＰａ以下である。
また、配向フィルムの進相軸方向の破断強度は４０Ｍｐａ以上であることが好ましく、さらに好ましくは５０ＭＰａ以上である。進相軸方向の破断強度は２００ＭＰａ以下が好ましく、さらに好ましくは１５０ＭＰａ以下である。
なお、配向フィルムの一軸性を高めると、遅相軸方向の破断強度は高くなり、進相軸方向の破断強度は低くなる。延伸条件を調整することで上記範囲にすることができる。
上記範囲であれば、貼り合わせ時の破断などのトラブルが起こりにくく作業性が確保できるだけでなく、製膜時や塗工などの加工時にも破断などのトラブルが起こりにくい。
【００１８】
配向フィルムの遅相軸方向の破断伸度は３０％以上であることが好ましく、さらに好ましくは４０％以上である。遅相軸方向の破断伸度は１５０％以下が好ましく、さらに好ましくは１２０％以下である。
また、配向フィルムの進相軸方向の破断伸度は２％以上であることが好ましく、さらに好ましくは３％以上である。進相軸方向の破断伸度は３０％以下が好ましく、さらに好ましくは２０％以下である。
なお、配向フィルムの一軸性を高めると、遅相軸方向の破断伸度は高くなり、進相軸方向の破断強度は低くなる。延伸条件を調整することで上記範囲にすることができる。また、フィルムを構成する樹脂として、若干の共重合を行うことで、配向フィルムの伸度を高めることができるが、共重合量が多くなりすぎると、配向フィルムの熱安定性が低下することがある。
上記範囲であれば、貼り合わせ時の破断などのトラブルが起こりにくく作業性が確保できるだけでなく、製膜時や塗工などの加工時にも破断などのトラブルが起こりにくい。
【００１９】
配向フィルムの厚みの下限は、好ましくは２０μｍであり、より好ましくは３０μｍであり、さらに好ましくは４０μｍであり、特に好ましくは５０μｍである。上記未満であると十分な面内レタデーションが確保しにくくなる。
配向フィルムの厚みの上限は、好ましくは５００μｍであり、より好ましくは４００μｍであり、さらに好ましくは３００μｍであり、特に好ましくは２００μｍであり、最も好ましくは１５０μｍである。上記を越えると配向フィルムの取り扱い性に劣ったり、画像表示装置が厚くなったりすることがある。
【００２０】
配向フィルムは、設置する対象の画像表示部分（画像表示セルや表面保護カバー）に合わせて長方形である。正方形でも良いが、一般的な画像表示セルの形状である長辺と短辺を持った長方形であることが好ましい。
配向フィルムのアスペクト比（長辺の長さ／短辺の長さ）や大きさも設置する対象の画像表示部分に合わせて決めればよいが、アスペクト比の下限は好ましくは１．２であり、より好ましくは１．２５であり、さらに好ましくは１．３であり、特に好ましくは１．３３である。アスペクト比の上限は好ましくは２．５であり、より好ましくは２であり、さらに好ましくは１．９であり、特に好ましくは１．８５である。
【００２１】
配向フィルムは、その長辺（正方形である場合は何れかの１辺）と、遅相軸または進相軸とのなす角度は５度を超えることが好ましく、７度を超えることがより好ましく、１０度を超えることがさらに好ましく、１２度を超えることが特に好ましく、１５度を超えることが最も好ましい。上記以下であると、偏光サングラスを掛けて画像を見た時に角度により画像が暗く見にくくなることがある。
配向フィルムの長辺（正方形である場合は何れかの１辺）と、遅相軸または進相軸とのなす角度は３０度未満が好ましく、２８度未満がより好ましく、２５度未満がさらに好ましく、２３度未満が特に好ましく、２０度未満が最も好ましい。上記以上であると、配向フィルムを切り出すためのロールフィルムとして幅の広いものが必要となり、必要幅のロールフィルムが準備できなかったり、切り出しの無駄が多くなったりすることがある。
【００２２】
上記の配向フィルムの長辺と遅相軸または進相軸との角度の規定は、配向フィルムの長辺と遅相軸との角度であることが好ましい。
長方形のもの同士を貼り合わせる場合には、習慣的に短辺側の部分から貼り合わせて長辺方向に張り合わせを進めていく。このときに、気泡が入らないようにするために曲げながら貼り合わせたり、張力を掛けながら貼り合わせたりする。また、気泡が混入したり貼り合わせがずれたりした時には剥がして貼り直すことも行われる。長辺の方向と遅相軸の方向との角度か小さい（すなわち５度を超え３０度未満）場合の方が、これらの作業中に配向フィルムが割れたり避けたりするトラブルが起こりにくく、また、貼り合わせた後にカールするなどのトラブルも起こりにくい傾向がある。配向フィルムは一方向の配向が強いため、配向（遅相軸）と垂直な方向は弾性率が低い、伸びやすい、割れや避けやすいといった特徴があるためだと考えられる。
屋外のサイネージ用途では、画像表示装置の表面保護のためにポリカーボネート板などの透明表面保護板が設けられることもあり、この透明表面保護板に配向フィルムを貼り合わせた場合に起こりやすい。
【００２３】
一方、上記の配向フィルムの長辺と遅相軸または進相軸との角度の規定が、配向フィルムの長辺と進相軸との角度であることも好ましいものといえる。配向フィルムを製造する場合には、フィルム表面の傷つきにくさ等から、テンター内で幅方向に延伸した幅方向に遅相軸を持つ（縦方向に進相軸を持つ）ミルロールから、必要幅にスリットされたロール状の長尺フィルムから切り出される場合が多い。
配向フィルムは偏光子保護フィルムとしても用いられることが多く、その場合は、例えば液晶表示パネルであれば、視認側偏光板と光源偏光板でパネルの短辺、長辺の長さに合わせてスリットされた長尺フィルムが準備される。長辺の方向と進相軸の方向との角度が小さい場合であれば、別途幅広くスリットされた長尺フィルムを準備することなく、長辺の長さに合わせてスリットされた偏光子保護フィルム用の長尺フィルムから切り出すことができ、より無駄なく経済的に有利である。
【００２４】
なお、この場合、配向フィルムの長辺と進相軸との角度をθ、切り出す配向フィルムの長辺の長さをａ、短辺の長さをｂとした場合に、θはａｒｃｔａｎ（ｂ／ａ）＋３度以下であることが好ましく、さらにはａｒｃｔａｎ（ｂ／ａ）＋２度以下であることが好ましく、特にはａｒｃｔａｎ（ｂ／ａ）＋１度以下であることが好ましく、最も好ましくはａｒｃｔａｎ（ｂ／ａ）＋０度以下である（なお、この場合、３０度以上であっても良い）。θはａｒｃｔａｎ（ｂ／ａ）−２０度以上であることが好ましく、さらにはａｒｃｔａｎ（ｂ／ａ）−１５度以上であることが好ましく、特にはａｒｃｔａｎ（ｂ／ａ）−１０度であることが好ましい。ここでａｒｃｔａｎ（ｂ／ａ）は度（ｄｅｇｒｅｅ）で表した値である。
長尺フィルムから配向フィルムを斜めに切り出す際には配向フィルムの対角線の長さと切り出す角度で長尺フィルムの必要幅が決まるが、アスペクト比（ａ／ｂ）の配向フィルムを幅ａの長尺フィルムから切り出す際の最大角度がａｒｃｔａｎ（ｂ／ａ）となるため、この角度付近（好ましくはそれ以下）で切り出すことが長尺フィルムの準備面、経済面であるという知見によるものである。
なお、これは配向フィルムのアスペクト比（ａ／ｂ）が１．３〜２．４の範囲で好適であり、さらには、１．５〜２．０の範囲で好適である。
【００２５】
（機能層）
配向フィルムにはハードコート層、低反射層、反射防止層、防眩層などの機能層が設けられていても良い。配向フィルムと機能層との密着性を向上させるため、配向フィルムには易接着層が設けられていても良い。
【００２６】
（易接着層）
易接着層に用いられる樹脂は、ポリエステル樹脂、ポリウレタン樹脂、ポリカーボネート樹脂、アクリル樹脂などが用いられ、ポリエステル樹脂、ポリエステルポリウレタン樹脂、ポリカーボネートポリウレタン樹脂、アクリル樹脂が好ましい。易接着層は架橋されていることが好ましい。架橋剤としては、イソシアネート化合物、メラミン化合物、エポキシ樹脂、オキサゾリン化合物等が挙げられる。
【００２７】
易接着層はこれら樹脂と必要により架橋剤、粒子等を添加した水系塗料として配向フィルムに塗布・乾燥して設けることができる。粒子としては上述の基材に用いられるものが例示される。
易接着層は、延伸済みの長尺状の配向フィルムにオフラインで設けても良いが、製膜工程中にインラインで設けることが好ましい。インラインで設ける場合は、縦延伸前、横延伸前のいずれであっても良いが、横延伸直前に塗工され、テンターによる予熱、加熱、熱処理工程で乾燥、架橋されることが好ましい。なお、ロールによる縦延伸直前でインラインコートする場合には塗工後、縦型乾燥機で乾燥させた後に延伸ロールに導くことが好ましい。
易接着層の塗工量は０．０１〜１．０ｇ／ｍ２が好ましく、さらには０．０３〜０．５ｇ／ｍ２が好ましい。
【００２８】
（機能性層）
配向フィルムには、ハードコート層、反射防止層、低反射層、防眩層、帯電防止層などの機能性層が設けられていることも好ましい形態である。
【００２９】
＜ハードコート層＞  
ハードコート層は、表面を高硬度化して保護する機能を有する層である。ハードコート層は従来公知のものの中から適宜選択して用いることができる。ハードコート層としては、硬化性樹脂組成物の硬化物からなる層であることが好ましい。ハードコート層としても適用可能な硬化性樹脂としては、電離放射線硬化性樹脂、その他公知の硬化性樹脂などを要求性能などに応じて適宜採用すればよい。電離放射線硬化性樹脂としては、アクリレート系、オキセタン系、シリコーン系などが挙げられる。例えば、アクリレート系の電離放射線硬化性樹脂は、単官能（メタ）アクリレートモノマー、２官能（メタ）アクリレートモノマーモノマー、３官能以上の（メタ）アクリレートモノマーなどの（メタ）アクリル酸エステルモノマー、ウレタン（メタ）アクリレート、エポキシ（メタ）アクリレート、ポリエステル（メタ）アクリレート等の（メタ）アクリル酸エステルオリゴマー乃至は（メタ）アクリル酸エステルプレポリマーなどからなる。さらに３官能以上の（メタ）アクリレートモノマーを例示すれば、トリメチロールプロパントリ（メタ）アクリレート、ペンタエリスリトールテトラ（メタ）アクリレート、ジペンタエリスリトールヘキサ（メタ）アクリレート等がある。   
ハードコート層は、上記硬化性樹脂を含むハードコート層用樹脂組成物を、配向フィルムに塗工し、例えば紫外線により硬化することにより得られる。   
【００３０】
＜反射防止層＞   
反射防止層は、外来光の鏡面反射による背景の映り込みを防止する層である。本発明において反射防止層は、従来公知の反射防止層の中から適宜選択して用いることができる。反射防止層としては、例えば、高屈折率層と低屈折率層とを交互に積層し、最表面が低屈折率層となる様に多層化（マルチコート）した樹脂層や、微細凹凸形状等のナノ構造が形成された反射防止層等が挙げられる。
上記高屈折率層としては、チタン、タンタル、ジルコニウム、インジウム等の金属酸化物微粒子を含有する高屈折率層形成用樹脂組成物及びその硬化物等が挙げられる。また、上記低屈折率層としては、フッ素系の樹脂や、中空シリカ微粒子等を含有する低屈折率層形成用樹脂組成物及その硬化物等が挙げられる。   
これらの反射防止層を用いることにより、層界面での反射光を干渉によって相殺することで、表面の反射を抑え、良好な反射防止効果を得る反射防止層等とすることができる。
【００３１】
＜低反射層＞
上記、低屈折率層のような、配向フィルムと空気との中間の屈折率の層を設けることで、反射率を低減させることができる。
【００３２】
＜防眩層＞   
防眩層は、外来光を散乱もしくは拡散させる層である。例えば、光の入射面を粗面化することにより、外来光を拡散することができる。この粗面化処理には、サンドブラスト法やエンボス法等により基体表面を直接、微細凹凸を形成して粗面化する方法、基体表面に放射線、熱の何れかもしくは組み合わせにより硬化する樹脂バインダ中にシリカなどの無機フィラーや、樹脂粒子などの有機フィラーを含有させた塗膜により粗面化層を設ける方法、及び基体表面に海島構造による多孔質膜を形成する方法を挙げることができる。樹脂バインダの樹脂としては、表面層として表面強度が望まれる関係上、硬化性アクリル樹脂や、上記ハードコート層同様に電離放射線硬化性樹脂等が好適には使用される。
【００３３】
（配向フィルムの製造方法）
配向フィルムは長尺のフィルムから切り出すことになるが、まず、長尺の配向フィルムの製造方法に関して説明する。
長尺の配向フィルムは、前述した好ましい範囲のレタデーションを持たせるため、一軸方向に配向されていることが好ましい。延伸の方法としては、それぞれの樹脂に合わせた通常の方法で行うことができる。例えば溶融したフィルムを冷却ロール上にシート状に押し出して製造する場合であれば、冷却ロールを押し出される樹脂の速度以上に設定して配向させる方法、溶融して押し出された未延伸フィルムを加熱したロール群で縦方向に延伸して配向させる方法、溶融して押し出された未延伸フィルムをテンター内で加熱して幅方向に延伸させる方法などが挙げられる。
【００３４】
縦方向の延伸倍率としては２．５〜１０倍が好ましく、より好ましくは３〜８倍、特に好ましくは３．３〜７倍である。幅方向の延伸倍率としては２．５〜１０倍が好ましく、より好ましくは３〜８倍、特に好ましくは３．３〜７倍である。これらの中でも、溶融して押し出された未延伸フィルムをテンター内で加熱して幅方向に延伸させる方法が好ましい。
【００３５】
なお、縦方向に配向させる場合であっても、配向方向に対して垂直方向の機械的強度を高めるために、縦方向の延伸前に弱く（２．２倍程度以下）幅方向の延伸を加えたり、縦方向の延伸後に弱く（１．５倍程度以下）幅方向の延伸を加えても良い。
同様に、幅方向に配向させる場合であっても、配向方向に対して垂直方向の機械的強度を高めるために、幅方向の延伸前に弱く（２．２倍程度以下）縦方向の延伸を加えたり、幅方向の延伸後に弱く（１．５倍程度以下）縦方向の延伸を加えたりしても良い。
また、より配向方向の配向性を上げるため、幅方向の延伸時、または延伸後に縦方向に若干収縮させても良い。収縮は、最大の延伸時の幅に対して０．７〜０．９９５倍が好ましく、さらには０．８〜０．９９倍、特には０．９〜０．９８倍が好ましい。なお、縦方向の延伸、幅方向の延伸はテンター型の同時二軸延伸機で行っても良い。
延伸時の温度は縦方向、幅方向とも予備加熱、延伸時の加熱で８０〜１５０℃が好ましい。また、延伸後は、配向フィルムの耐熱性を確保するため、延伸時の加熱温度より高温で熱固定することが好ましい。熱固定温度としては１５０〜２５０℃が好ましく、さらに好ましくは１７０〜２４５℃である。
【００３６】
縦方向に強く延伸された長尺の配向フィルムは、その長手方向に遅相軸を有する。また、幅方向に強く延伸された長尺の配向フィルムは、その長手方向と垂直な方向に遅相軸を有する。ここで、「長手方向に遅相軸を有する」とは、長尺配向フィルムの長手方向と遅相軸が完全に平行であることまでは必要とせず、長手方向と遅相軸のとのなす角度の絶対値が好ましくは２０度以下、より好ましくは１５度以下、さらに好ましくは１０度以下、特に好ましくは８度以下、最も好ましくは５度以下である。同様に、「長手方向と垂直な方向に遅相軸を有する」とは、長尺配向フィルムの「長手方向と垂直な方向」と遅相軸が完全に平行であることまでは必要とせず、「長手方向と垂直な方向」と遅相軸のとのなす角度の絶対値が好ましくは２０度以下、より好ましくは１５度以下、さらに好ましくは１０度以下、特に好ましくは８度以下、最も好ましくは５度以下である。
【００３７】
易接着層を設ける場合は、フィルムの製膜工程中で易接着層を塗工するインラインコート方式が好ましいことは上述の通りである。
【００３８】
延伸されたフィルムは端部をカットした後、ロール状に巻き取られ、次工程に送られる。次工程では、要求される幅、長さにスリットして再度巻き取られる。その後、機能層を設ける場合には、機能層を設けた後に端部をカットし、またはそのまま巻き取られる。
【００３９】
この様な巻き取られた長尺の配向フィルムから枚葉の配向フィルムを切り出すことになるが、この際に、枚葉フィルムの長辺が配向フィルムの遅相軸（延伸配向方向）または進相軸（（延伸配向方向と垂直方向）と特定の斜めの角度（５度を超え、３０度未満）になるように切り出す。なかでも、枚葉フィルムの長辺が配向フィルムの遅相軸と特定の斜めの角度（５度を超え、３０度未満）になるように切り出すことが好ましい。
切り出す方法としては、レザー刃や丸刃やはさみ状の刃物、金型等で打ち抜く方法、レーザーや水流での切断などが挙げられる。
また、光学粘着剤を設ける場合は、長尺の配向フィルムに長尺の光学粘着剤を貼り合わせ、光学粘着剤（セパレータも含む）ごと切り出すことが好ましい。
【００４０】
（画像表示装置）
本発明では、配向フィルムを表示装置の視認側に設けて、偏光サングラスを掛けて表示装置を見た時のブラックアウトを防止し、さらには虹斑のない自然な色合いの画像とすることができる。
【００４１】
本発明の配向フィルムを設ける対象となる表示装置は、直線偏光を出射するものであり、具体的には液晶表示装置や反射防止用の円偏光板を表面に設けた有機ＥＬ表示装置が挙げられ、これらの視認側に設けられた偏光板のさらに視認側に配向フィルムを設ける。液晶表示装置でもＶＡ方式やＩＰＡ方式のもの、円偏光板を表面に設けた有機ＥＬ表示装置は、出射される偏光の方向が画像表示パネルの短辺と平行になっていることが一般的であり、これらの画像表示装置をデジタルサイネージで用いる場合には画像表示パネルの短辺を水平方向（長辺を鉛直方向）にして用いることが多く、偏光サングラスを掛けた人にとってはブラックアウト現象により表示されている内容がほとんど見えないものであった。このような画像表示装置の使い方の場合（画像表示部分が長方形であり、画像表示部分の長辺が鉛直方向、かつ、短辺方向が水平方向になるように画像表示装置が設置される場合。但し、本明細書において、「鉛直方向」には、表示画面が見やすいように、完全な鉛直方向から画像表示装置の表示面の上部を奥側又は手前に倒して配置（このとき短辺方向は水平方向のまま）されている場合も含まれる。このように傾斜して配置する場合は、完全な鉛直方向と表示画面の法線方向とのなす角度（狭角）が、好ましくは４５度以上の角度で傾けて配置される。）、本発明の配向フィルムを画像表示装置の視認側に設けることで効果的にブラックアウト、虹斑を抑えることができ、本発明の有効な使い方である。
なお、画像表示パネルの短辺を鉛直方向にした場合であっても、例えば顔を横にして見た場合のブラックアウトを防ぎ、虹斑を防止することができる。
【００４２】
本発明の配向フィルムを設ける対象となる画像表示装置の視認側の偏光板または円偏光板は、偏光子の視認側に偏光子保護フィルムを有するが、偏光子保護フィルとしては、ＴＡＣフィルム、アクリル樹脂系フィルムなどレタデーションがゼロのものであっても、ポリエチレンテレフタレートなどの高レタデーションのフィルムあっても特に制限はない。高レタデーションのフィルムのレタデーションとしては、３０００〜３００００ｎｍであることが好ましく、５０００〜１００００ｎｍであることがさらに好ましい。偏光子保護フィルムとして高レタデーションのフィルムが用いられる場合は、偏光子の透過軸と偏光子保護フィルムの遅相軸または進相軸との角度が５度以下であることが好ましく、さらに好ましくは３度以下である。
【００４３】
本発明の配向フィルムを設ける対象となる画像表示装置は、大型の据え置き型の画像表示装置が好ましく、具体的には画像表示パネルの対角線が３２インチ以上であることが好ましく、さらには４２インチ以上が好ましく、より好ましくは５０インチ以上、特には６５インチ以上である。上限は現実に市販されるものであれば特に上限はない。なお、複数の画像表示パネルを一体化した画像表示装置にも好適に適応できる。
【００４４】
また、本発明の配向フィルムを設ける対象となる画像表示装置は立体画像（３Ｄ）表示用ではなく、通常の平面画像の表示用が好ましい。３Ｄ用では偏光板の視認側にパターン位相差板が設けられていることがあるが、この位相差付与効果を損ね、３Ｄ表示が見にくくなることがある。
【００４５】
（配向フィルムの設置）
配向フィルムを表示装置に設ける方法としては。表示装置の画像表示パネル上に直接配向フィルムを貼り付ける方法、表示装置の視認側の表面板の外側または内側に貼り付ける方法などがあり、特に制限されない。
また、デジタルサイネージでは、画像表示装置自体を数々の物品等の衝突から守るため、別途透明保護カバーや窓を有する筺体に納めたり、柱や壁などに組み込まれた窓の中に設置させる場合がある。この様な場合、保護カバーや窓の外側または内側に貼り付けても良い。なお、前面板や保護カバーや窓がガラスなどの複屈折性の無い材料の場合は内側、外側のどちらでも良いが、ポリカーボネート板のように複屈折性を有する材料の場合は内側に貼り付けることが好ましい。外側に貼り付けた場合には、複屈折性を有する材料に由来する色付きや虹斑が生じる場合がある。なお、上述では貼り付けるとしたが、全面を貼り合わせる必要はなく、端部のみをテープ等で留めておいてもよい。また、ピンで留める、はさむなど、固定できる機構があるのであれば必ずしも貼る必要はない。
【００４６】
貼り付ける場合には、予め配向フィルムに光学用基材レスの粘着剤シートを積層しておき、離型フィルムを剥離して対象物に貼り合わせることが好ましい。
【００４７】
画像表示パネルの視認側偏光板の吸収軸（画像表示パネルから出射される直線偏光の電場振動面直交する方向）と配向フィルムの遅相軸または進相軸とのなす角度は５度を超えることが好ましく、７度を超えることがより好ましく、１０度を超えることがさらに好ましく、１２度を超えることが特に好ましく、１５度を超えることが最も好ましい。上記以下であると偏光サングラスを掛けて画像を見た時に角度により画像が暗く見にくくなることがある。
上記角度は３０度未満が好ましく、２８度未満がより好ましく、２５度未完がさらに好ましく２３度未満が特に好ましく、２０度未満が最も好ましい。上記を越えると配向フィルムを切り出すためのロールフィルムとして幅の広いものが必要となり、必要幅のロールフィルムが準備できなかったり、切り出しの無駄が多くなったりすることがある。
【００４８】
本発明の配向フィルムは、画像表示部分にあわせて長方形であるが、視認側に配置される偏光板も長方形の形状である。視認側に配置される偏光板の吸収軸が、その長辺と平行であることが好ましい（平行であることが望ましいが、若干のズレは許容される）。このようにすることで、本発明の長方形の配向フィルムと長方形の偏光板の長辺同士、短辺同士が重なるように貼り合せることで、偏光板の吸収軸と、配向フィルムの遅相軸または進相軸との角度を所定範囲にすることが容易となる。
【００４９】
また、貼り付け時のトラブルの少なさなどの面からは、前記画像表示パネルの視認側偏光板の吸収軸と配向フィルムの遅相軸または進相軸との角度の規定は、画像表示パネルの視認側偏光板の吸収軸と配向フィルムの遅相軸との角度であることが好ましい。
一方、経済性の面からは、前記画像表示パネルの視認側偏光板の吸収軸と配向フィルムの遅相軸または進相軸との角度の規定は、画像表示パネルの視認側偏光板の吸収軸と配向フィルムの進相軸との角度であることが好ましい。
【実施例】
【００５０】
（１）レタデーション（Ｒｅ）
レタデーションとは、フィルム上の直交する二軸の屈折率の異方性（△Ｎｘｙ＝｜ｎｘ−ｎｙ｜）とフィルム厚みｄ（ｎｍ）との積（△Ｎｘｙ×ｄ）で定義されるパラメーターであり、光学的等方性及び異方性を示す尺度である。二軸の屈折率の異方性（△Ｎｘｙ）は、以下の方法により求めた。分子配向計（王子計測器株式会社製、ＭＯＡ−６００４型分子配向計）を用いて、フィルムの配向軸方向を求め、配向軸方向が長辺となるように４ｃｍ×２ｃｍの長方形を切り出し、測定用サンプルとした。このサンプルについて、直交する二軸の屈折率（ｎｘ，ｎｙ）、及び厚さ方向の屈折率（ｎｚ）をアッベ屈折率計（アタゴ社製、ＮＡＲ−４Ｔ、測定波長５８９ｎｍ）を用いて測定し、前記二軸の屈折率の差の絶対値（｜ｎｘ−ｎｙ｜）を屈折率の異方性（△Ｎｘｙ）とした。フィルムの厚みｄ（ｎｍ）は電気マイクロメータ（ファインリューフ社製、ミリトロン１２４５Ｄ）を用いて測定し、単位をｎｍに換算した。屈折率の異方性（△Ｎｘｙ）とフィルムの厚みｄ（ｎｍ）の積（△Ｎｘｙ×ｄ）より、レタデーション（Ｒｅ）を求めた。
【００５１】
（２）Ｎｚ係数
｜ｎｙ−ｎｚ｜／｜ｎｙ−ｎｘ｜で得られる値をＮｚ係数とした。ただし、ｎｙ＞ｎｘとなるように、ｎｙ及びｎｘの値を選択した。
【００５２】
（３）面配向度（ΔＰ）
（ｎｘ＋ｎｙ）/２−ｎｚで得られる値を面配向度（ΔＰ）とした。
【００５３】
（４）厚さ方向レタデーション（Ｒｔｈ）
厚さ方向レタデーションとは、フィルム厚さ方向断面から見たときの２つの複屈折△Ｎｘｚ（＝｜ｎｘ−ｎｚ｜）、△Ｎｙｚ（＝｜ｎｙ−ｎｚ｜）にそれぞれフィルム厚さｄを掛けて得られるレタデーションの平均を示すパラメーターである。レタデーションの測定と同様の方法でｎｘ、ｎｙ、ｎｚとフィルム厚みｄ（ｎｍ）を求め、（△Ｎｘｚ×ｄ）と（△Ｎｙｚ×ｄ）との平均値を算出して厚さ方向レタデーション（Ｒｔｈ）を求めた。
【００５４】
（５）フィルム配向主軸  
フィルムの配向主軸方向は、分子配向計（王子計測器株式会社製、ＭＯＡ−６００４型分子配向計）を用いて求め、配向主軸を遅相軸方向、これと直交する方向を進相軸方向とした。
【００５５】
（６）破断強度及び破断伸度
フィルムの進相軸方向、遅相軸方向から、剃刀を用いて幅12.7mm、長さ200mmの試料を切り出した。切り出した試料を23℃  35％RH雰囲気下で12h放置した後、23℃  35％RHの雰囲気下、チャック間距離100mm、引っ張り速度200m/minの条件で測定を行い、2回の測定値の平均値から破断強度、及び破断伸度を求めた。測定装置としては、ORIENTEC製  RTC-1225Aを用いた。
【００５６】
（配向フィルム用ポリエステル樹脂の製造）
（製造例１−ポリエステルＸ）
エステル化反応缶を昇温し２００℃に到達した時点で、テレフタル酸を８６．４質量部及びエチレングリコール６４．６質量部を仕込み、撹拌しながら触媒として三酸化アンチモンを０．０１７質量部、酢酸マグネシウム４水和物を０．０６４質量部、トリエチルアミン０．１６質量部を仕込んだ。ついで、加圧昇温を行いゲージ圧０．３４ＭＰａ、２４０℃の条件で加圧エステル化反応を行った後、エステル化反応缶を常圧に戻し、リン酸０．０１４質量部を添加した。さらに、１５分かけて２６０℃に昇温し、リン酸トリメチル０．０１２質量部を添加した。次いで１５分後に、高圧分散機で分散処理を行い、１５分後、得られたエステル化反応生成物を重縮合反応缶に移送し、２８０℃で減圧下重縮合反応を行った。
【００５７】
重縮合反応終了後、９５％カット径が５μｍのナスロン製フィルターで濾過処理を行い、ノズルからストランド状に押出し、予め濾過処理（孔径：１μｍ以下）を行った冷却水を用いて冷却、固化させ、ペレット状にカットした。得られたポリエチレンテレフタレート樹脂（Ｘ）の固有粘度は０．６２ｄｌ／ｇであり、不活性粒子及び内部析出粒子は実質上含有していなかった。（以後、ＰＥＴ（Ｘ）と略す。）
【００５８】
（製造例２−ポリエステルＹ）
乾燥させた紫外線吸収剤（２，２’−（１，４−フェニレン）ビス（４Ｈ−３，１−ベンズオキサジノン−４−オン）１０質量部、粒子を含有しないＰＥＴ（Ｘ）（固有粘度が０．６２ｄｌ／ｇ）９０質量部を混合し、混練押出機を用い、紫外線吸収剤含有するポリエチレンテレフタレート樹脂（Ｙ）を得た。（以後、ＰＥＴ（Ｙ）と略す。）
【００５９】
（易接着層で用いるウレタン樹脂の重合）
脂肪族系ポリカーボネートポリオールを構成成分とするウレタン樹脂を次の手順で作製した。撹拌機、ジムロート冷却器、窒素導入管、シリカゲル乾燥管、及び温度計を備えた４つ口フラスコに、４，４−ジフェニルメタンジイソシアネート４３．７５質量部、ジメチロールブタン酸１２．８５質量部、数平均分子量２０００のポリヘキサメチレンカーボネートジオール１５３．４１質量部、ジブチルスズジラウレート０．０３質量部、及び溶剤としてアセトン８４．００質量部を投入し、窒素雰囲気下、７５℃において３時間撹拌し、反応液が所定のアミン当量に達したことを確認した。次に、この反応液を４０℃にまで降温した後、トリエチルアミン８．７７質量部を添加し、ポリウレタンプレポリマー溶液を得た。次に、高速攪拌可能なホモディスパーを備えた反応容器に、水４５０ｇを添加して、２５℃に調整して、２０００ｍｉｎ−１で攪拌混合しながら、ポリウレタンプレポリマー溶液を添加して水分散した。その後、減圧下で、アセトンおよび水の一部を除去することにより、固形分３５％の水溶性ポリウレタン樹脂を調製した。得られた脂肪族系ポリカーボネートポリオールを構成成分とするポリウレタン樹脂のガラス転移点温度は−３０℃であった。
【００６０】
（易接着層で用いるオキサゾリン系架橋剤の重合）
温度計、窒素ガス導入管、還流冷却器、滴下ロート、および攪拌機を備えたフラスコに水性媒体としてのイオン交換水５８質量部とイソプロパノール５８質量部との混合物、および、重合開始剤（２，２’−アゾビス（２−アミジノプロパン）・二塩酸塩）４質量部を投入した。一方、滴下ロートに、オキサゾリン基を有する重合性不飽和単量体としての２−イソプロペニル−２−オキサゾリン１６質量部、メトキシポリエチレングリコールアクリレート（エチレングリコールの平均付加モル数・９モル、新中村化学製）３２質量部、およびメタクリル酸メチル３２質量部の混合物を投入し、窒素雰囲気下、７０℃において１時間にわたり滴下した。滴下終了後、反応溶液を９時間攪拌し、冷却することで固形分濃度４０質量％のオキサゾリン基を有する水溶性樹脂を得た。
【００６１】
（易接着層の塗布液調製）
下記の塗剤を混合し、易接着層を形成するための塗布液を作成した。
水                                              ５５．６２質量％
イソプロパノール                                ３０．００質量％
ポリウレタン樹脂水分散体                        １１．２９質量％
オキサゾリン系架橋剤水溶液                        ２．２６質量％
粒子                                             ０．７１質量％
（平均粒径４０ｎｍのシリカゾル、固形分濃度４０質量％）
粒子                                             ０．０７質量％
（平均粒径４５０ｎｍのシリカゾル、固形分濃度４０質量％）
界面活性剤                                        ０．０５質量％
（シリコン系、固形分濃度１００質量％）
固形分濃度１０質量％）
【００６２】
（長尺状の配向フィルムＡの製造）
フィルム中間層用原料として粒子を含有しないＰＥＴ（Ｘ）樹脂ペレット９０質量部と紫外線吸収剤を含有したＰＥＴ（Ｙ）樹脂ペレット１０質量部を１３５℃で６時間減圧乾燥（１Ｔｏｒｒ）した後、押出機２（中間層ＩＩ層用）に供給し、また、ＰＥＴ（Ｘ）を常法により乾燥して押出機１（外層Ｉ層及び外層ＩＩＩ用）にそれぞれ供給し、２８５℃で溶解した。この２種のポリマーを、それぞれステンレス焼結体の濾材（公称濾過精度１０μｍ粒子９５％カット）で濾過し、２種３層合流ブロックにて、積層し、口金よりシート状にして押し出した後、静電印加キャスト法を用いて表面温度３０℃のキャスティングドラムに巻きつけて冷却固化し、未延伸フィルムを作った。この時、Ｉ層、ＩＩ層、ＩＩＩ層の厚さの比は１０：８０：１０となるように各押し出し機の吐出量を調整した。
【００６３】
次いで、リバースロール法によりこの未延伸ＰＥＴフィルムの片面に易接着層用の塗布液を乾燥後の塗布量が０．１２ｇ／ｍ２になるように塗布した後、乾燥機に導き８０℃で２０秒間乾燥した。
【００６４】
この塗布層を形成した未延伸フィルムをテンター延伸機に導き、フィルムの端部をクリップで把持しながら、温度１３５℃の熱風ゾーンに導き、幅方向に３．９倍に延伸した。
次に、幅方向に延伸された幅を保ったまま、温度２２５℃、３０秒間で処理し、その後、１３０℃まで冷却したフィルムの両端部を切断し、０．５ｋｇ／ｍｍ２の張力で耳部を切り取った後に巻き取り、フィルム厚み８０μｍの一軸配向ＰＥＴフィルムを得た。得られたフィルムの中央部を１５０ｃｍ幅にスリットし、長さ約３００ｍのスリットロール（長尺状の配向フィルムＡ）とした。
【００６５】
（防眩層の形成）
長尺状の配向フィルムＡ上に設けられた易接着層面に、下記組成の防眩層形成用塗布液をバーコーターを用いて塗布し、７０℃で１分間乾燥し、溶剤を除去した。次いで、防眩層を塗布したフィルムに高圧水銀灯を用いて３００ｍJ／ｃｍ２の紫外線を照射し、幅方向の端部をスリットして巻き取り、幅１４０ｃｍ、長さ２５０ｍの厚み５μｍの防眩層を有する配向フィルムＡのロールを得た。
（防眩層形成用塗布液）
トルエン                                            ３４重量部
ペンタエリスリトールトリアクリレート                ５０重量部  
シリカ（平均粒径１μｍ）                            １２重量部                  
シリコーン（レベリング剤）                            １重量部
光重合開始剤                                          １重量部
（チバスペシャリティーケミカルズ社製イルガキュア１８４）
【００６６】
（光学粘着層の積層）
上記防眩層を有する配向フィルムＡのロールに光学粘着層を積層した。積層はフィルムロールと同じ幅のロール状の光学粘着フィルム（重剥離フィルム／アクリル系透明粘着剤層／軽剥離フィルム）の軽剥離フィルムを剥がしながら、防眩層を有する配向フィルムＡのロールの防眩層とは反対側に積層して、ゴムロール間で圧着して積層した。
【００６７】
フィルムの厚みを変更した以外は配向フィルムＡと同様にして配向フィルムＢ、Ｃを作成し、防眩層と光学粘着層が積層された配向フィルムＢ、Ｃを作成した。配向フィルムの特性は表１に示す。
【００６８】
【表１】
2020052335.tif 000002
【００６９】
（実施例１〜１６、比較例１〜５）
（切り出し）
上記の光学粘着層が積層された配向フィルムＡのロールから、長辺１２１０ｍｍ、短辺６８０ｍｍの枚葉配向フィルムＡを表２に記載の各角度で切り出した。なお、切り出しは炭酸ガスレーザーを用いた。
【００７０】
市販のデジタルサイネージ用液晶表示装置（パナソニック社製  ＴＨ−５５ＳＦ２Ｊ  ５５型、ＩＰＳ方式）の液晶パネルを取り出し、液晶パネルの視認側表面（偏光板の上）に上記の枚葉配向フィルムＡの重剥離フィルムを剥がしながら、まず短辺方向の位置合わせを行い、長辺方向に貼り合わせていった。貼り合わせは、気泡が入るのを防ぐため、長辺方向に引っ張りながらハンドロール押さえながらで貼り合わせを進めた。なお、気泡が入り貼り直す作業を想定して、貼り合わせが１／３の時点、２／３の時点で約５ｃｍ剥がして再度貼り直す作業を進めた。
【００７１】
（貼り合わせ作業性）
同一条件で切り出した枚葉配向フィルムＡ１０枚で上記の貼り合わせ作業を行い、貼り直し作業時での破断の有無で評価した。
○：１０枚すべてで破断はなかった。
△〜○：１枚破断した。
△：２〜３枚破断した
×：３枚より多く破断した。
【００７２】
（反り）
屋外のデジタルサイネージ用の表面保護板を想定して枚葉の配向フィルムと同じ大きさのポリカーボネート板（厚さ２ｍｍ）に枚葉配向フィルムを貼り合わせ、この貼り合わせたシートの短辺を上にして吊した状態で、２５℃で２４時間放置後、表示画面表面の反りの有無を確認した。確認はポリカーボネート板側、斜めから直管の蛍光灯の反射像を観察して判断した。
○：反りは認められなかった。
△〜○：弱い反りが認められた。
△：反りが認められた。
【００７３】
また、上述の配向フィルムを貼り合わせた液晶パネルも２５℃で２４時間放置後、表示画面表面の反りの有無を確認した。なお、防眩層表面に薄くエチレングリコールを塗布し、蛍光灯の反射が見えやすいようにした。
【００７４】
（経済性）
５５型のディスプレイ（アスペクト比１６：９）は長辺１２１０ｍｍ、短辺６８０ｍｍ前後であるので、５５型のＶＡ方式やＩＰＳ液晶セル用の偏光子保護フィルムのための長尺状の高レタデーションＰＥＴフィルム（延伸方向が幅方向）としては、一般的には光源側偏光子保護フィルム用で幅１２０９ｍｍ、視認側偏光子保護フィルムで６８０ｍｍの幅のフィルムロールが必要となる。この様に準備された幅の広い方のフィルムロールで上述の斜め方向の切断が可能な場合は○、別途幅広のフィルムロールを準備する必要がある場合には×とした。
なお、長辺（ａ）１２１０ｍｍ、短辺（ｂ）６８０ｍｍの場合のａｒｃｔａｎ（ｂ／ａ）は２９．３度であるため、配向フィルムの長辺と進相軸との角度は２９度以下であれば、５５型ディスプレイの光源側偏光板の偏光子保護フィルムとして用意されているフィルムロールから経済的に切り出すことができる。
【００７５】
（ブラックアウト）
偏光サングラスを掛け、正面から画像を観察した。なお、表示装置は縦置（長辺を鉛直方向、短辺を水平方向に設置）した場合と横置（長辺を水平方向、短辺を鉛直方向に設置）した場合とで行った。
画像は食品サンプルの写真を表示し、どのような食品か認識できるかで評価した。
○：画像が認識できた
△：暗い画像ではあるが、認識は可能であった。
×：画像が見えず、認識できなかった。
【００７６】
（虹斑）
ブラックアウトと同様に評価したが、斜めからも観察した
○：虹斑は観察されなたかった
△：弱い虹斑が観察された
×：虹斑が観察された
【００７７】
（実施例１７〜１８）
長辺と遅相軸との角度が１９度になるようにして枚葉の配向フィルムＢ、Ｃを切り出して、同様の評価を行った。
これらの結果を表２に示す。
【００７８】
【表２】
2020052335.tif 000003
【産業上の利用可能性】
【００７９】
本発明によれば、長尺フィルムから枚葉の偏光解消フィルムを切り出す際に、無駄を少なくし、生産性を高くすることができ、偏光サングラスを掛けて画像を見た場合であってもブラックアウトや虹斑が生じず、デジタルサイネージとして汎用の画像表示装置を用いて後付で貼り合わせることができ経済的に優れた配向フィルム、これを用いた画像表示装置、配向フィルムの切り出し方法を提供することができる。